ШЛИХТОВАННАЯ НИТЬ, ПРЕДНАЗНАЧЕННАЯ ДЛЯ ТЕКСТИЛЬНОЙ ОПЕРАЦИИ

1. Шлихтованная нить, предназначенная для текстильной операции, содержащая:
множество керамических и/или углеродных волокон,
межфазное покрытие, покрывающее волокна, и
пленку, покрывающую межфазное покрытие и содержащую линейный полисилоксан.
2. Нить по п. 1, в которой межфазное покрытие содержит пиролитический углерод, углерод, легированный бором, или BN.
3. Нить по п. 1, в которой соотношение [масса полисилоксана]/[масса волокон + масса межфазного покрытия] равно 0,3% или больше.
4. Нить по п. 1, в которой полисилоксан является полидиметилсилоксаном с линейной цепочкой.
5. Нить по п. 1, в которой волокна включают в себя волокна SiC.
6. Способ получения нити по п. 1, включающий этап обработки множества керамических и/или углеродных волокон, имеющих межфазное покрытие, с использованием шлихтующей композиции, содержащей линейный полисилоксан.
7. Способ по п. 6, в котором до обработки шлихтующей композицией волокна содержат изначальное шлихтующее покрытие, которое полностью или частично удаляют перед обработкой указанной шлихтующей композицией.
8. Способ изготовления волокнистой структуры, в котором осуществляют одну или несколько текстильных операций с использованием нити по п. 1.
9. Способ по п. 8, в котором волокнистую структуру изготавливают посредством переплетения множества нитей по п. 1.
10. Способ по п. 9, в котором перед переплетением нити покрывают изолирующей обмоткой, при этом во время выполнения обмотки по меньшей мере одну нить изолирующей обмотки наматывают вокруг каждой из указанных нитей.
11. Способ по п. 8, в котором после осуществления текстильной операции или текстильных операций этот способ включает этап полного или частичного удаления пленки, покрывающей межфазное покрытие.
12. Способ изготовления детали, включающий этап формирования матрицы в порах волокнистой структуры, полученной с использованием способа по п. 8.
13. Волокнистая структура, содержащая множество нитей по п. 1.